(57)【要約】  本開示の釣り糸用ガイド部材は、Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上である。【選択図】  なし【特許請求の範囲】
【請求項１】
Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上である釣り糸用ガイド部材。
【請求項２】
前記アルミナ結晶のうち、アスペクト比が５以上のアルミナ結晶の含有率が１０％以下である請求項１に記載の釣り糸用ガイド部材。
【請求項３】
前記アルミナ結晶の最大アスペクト比は５未満である請求項１または請求項２に記載の釣り糸用ガイド部材。
【請求項４】
前記アルミナ結晶のアスペクト比の標準偏差が０．６以下である請求項１乃至請求項３のいずれかに記載の釣り糸用ガイド部材。
【請求項５】
前記アルミナ結晶の円形度が０．５５以上０．７０以下である請求項１乃至請求項４のいずれかに記載の釣り糸用ガイド部材。
【請求項６】
前記アルミナ結晶の平均結晶粒径が１．８μｍ以上３．０μｍ以下である請求項１乃至請求項５のいずれかに記載の釣り糸用ガイド部材。
【請求項７】
拡散反射光処理によるＣＩＥ１９７６Ｌ＊ａ＊ｂ＊色空間における明度指数Ｌ＊が１５以上２５以下であり、クロマティクネス指数ａ＊が２以上７以下であり、クロマティクネス指数ｂ＊が−２５以上−８以下である請求項１乃至請求項６のいずれかに記載の釣り糸用ガイド部材。
【発明の詳細な説明】
【技術分野】
【０００１】
本開示は、釣り糸用ガイド部材に関する。
【背景技術】
【０００２】
投げ釣りやルアー釣り等、リールを用いた釣りが広く行なわれている。このような釣りには、リング状のガイド部材（以下、釣り糸用ガイド部材と記載する。）が複数個取り付けられ釣竿が使用される。そして、この釣り糸用ガイド部材で釣り糸が案内されることになる。【０００３】
このような釣り糸用ガイド部材には、岩等に衝突しても破損しにくい、高い圧環強度が求められている。そこで、近年では、セラミックスからなる釣り糸用ガイド部材が使用されている。【０００４】
例えば、特許文献１には、ＺｒＯ２および／またはＺｒＳｉＯ４を３．０〜４５．０重量％、ＳｉＯ２および／またはＭｇＯを０．３〜５．０重量％、残部がＡｌ２Ｏ３および不可避不純物からなるセラミックスで形成され、かつＺｒＯ２および／またはＺｒＳｉＯ４を主体とする平均粒径が０．５〜１．５μｍの微小結晶粒子と、Ａｌ２Ｏ３を主体とする平均粒径３〜１０μｍの粗大結晶粒子からなり、全体の平均結晶粒子径が７μｍ以下である釣り糸用ガイド部材が提案されている。
【先行技術文献】
【特許文献】
【０００５】
【特許文献１】特開平１１−６９９２８号公報
【発明の概要】
【０００６】
本開示の釣り糸用ガイド部材は、Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなる。そして、このアルミナ結晶のうち、アスペクト比が２以上のアルミナ結晶の含有率が１５％以上である。
【発明を実施するための形態】
【０００７】
釣り糸用ガイド部材の材料として、アルミナ（Ａｌ２Ｏ３）とジルコニア（ＺｒＯ２）とを混合したセラミックスを用いれば、圧環強度の高いものとなる。しかしながら、ジルコニアはアルミナよりも高価であることから、近年要求される低コスト化に応えることができない。一方、低コスト化のみを追求し、アルミナの含有量を高くしたときには、圧環強度が低くなる。
【０００８】
本開示の釣り糸用ガイド部材は、安価でありつつ、高い圧環強度を有する。以下に、本開示の釣り糸用ガイド部材について詳細に説明する。
【０００９】
本開示の釣り糸用ガイド部材は、Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなる。このように、本開示の釣り糸用ガイド部材は、アルミナの含有量が高いものであることから、ジルコニアの含有量の多い釣り糸用ガイド部材と比較して安価である。なお、本開示の釣り糸用ガイド部材は、ＴｉおよびＡｌ以外に、焼結助剤としての作用をなす、シリカ（ＳｉＯ２）、マグネシア（ＭｇＯ）、カルシア（ＣａＯ）を含有していてもよい。また、本開示の釣り糸用ガイド部材は、装飾性を高めるための顔料成分を含有するものであってもよい。
【００１０】
ここで、本開示の釣り糸用ガイド部材を構成する成分は、Ｘ線回折装置（ＸＲＤ）を用いて釣り糸用ガイド部材を測定し、得られた結果をＪＣＰＤＳカードと照合することにより確認すればよい。
【００１１】
そして、本開示の釣り糸用ガイド部材は、アルミナ結晶のうち、アスペクト比が２以上のアルミナ結晶の含有率が１５％以上である。このように、アルミナ結晶のうち、アスペクト比が２以上のアルミナ結晶の含有率が１５％以上であることにより、本開示の釣り糸用ガイド部材は、安価でありつつ、高い圧環強度を有する。これは、アスペクト比が２以上のアルミナ結晶の含有率が１５％以上であることによって、脱粒が発生しにくくなり、機械的強度が向上していることによると考えられる。
【００１２】
具体的には、本開示の釣り糸用ガイド部材は、厚みが１．７ｍｍ、幅が２．３ｍｍ、外径が１４．４ｍｍの外形状において、ジルコニアを１０％程度、アルミナを９０％程度含有するセラミックスと同等の４１０ＭＰａ以上の圧環強度を有する。ここで、この圧環強度（σｒ  単位：ＭＰａ）とは、上述した外形状の釣り糸用ガイド部材に荷重を掛け、破壊したときの荷重の値をｐ（単位：ｋｇｆ）、外径の値をｄ（単位：ｍｍ）、厚みの値をｔ（単位：ｍｍ）、幅の値をｗ（ｍｍ）としたとき、σｒ＝[（ｐ（ｄ−ｔ）／（ｗ×ｔ２））]×９．８の式により求めたものである。
【００１３】
なお、アルミナ結晶のうち、アスペクト比が２以上のアルミナ結晶の含有率が１５％未満では、圧環強度が高くならない。また、本開示の釣り糸用ガイド部材においては、アスペクト比が２以上のアルミナ結晶の含有率が４０％以下であるのがよい。
【００１４】
また、本開示の釣り糸用ガイド部材においては、アルミナ結晶のうち、アスペクト比が５以上のアルミナ結晶の含有率が１０％以下であってもよい。このような構成を満たしているとき、本開示の釣り糸用ガイド部材は、アルミナ結晶同士の隙間が生じにくい構成となり、脱粒がさらに発生しにくくなるため、より高い圧環強度を有する。
【００１５】
さらに、このような構成を満たしているとき、本開示の釣り糸用ガイド部材は、熱伝導を阻害するアルミナ結晶同士の隙間が少なくなることで、高い熱伝導率を有する。釣り糸用ガイド部材で釣り糸を案内する際、釣り糸用ガイド部材と釣り糸との摩擦により熱が発生する。ここで、この発生した熱がすぐに拡散されなければ、釣り糸にダメージを与えることとなり、釣り糸が切れやすくなる。上記構成を満たす本開示の釣り糸用ガイド部材は、高い熱伝導率を有していることにより、摩擦により発生した熱が拡散しやくなり、釣り糸へダメージを与えることを抑制できるため、釣り糸を切れにくくすることができる。
【００１６】
さらに、本開示の釣り糸用ガイド部材においては、アルミナ結晶の最大アスペクト比は５未満であってもよい。このような構成を満たしているとき、本開示の釣り糸用ガイド部材は、アルミナ結晶同士の隙間が生じにくい構成となることで、さらに高い圧環強度と熱伝導率とを有する。
【００１７】
また、本開示の釣り糸用ガイド部材において、アルミナ結晶のアスペクト比の標準偏差が０．６以下であってもよい。このような構成を満たしているとき、本開示の釣り糸用ガイド部材は、より一層高い圧環強度と熱伝導率とを有する。
【００１８】
また、本開示の釣り糸用ガイド部材においては、アルミナ結晶の円形度が０．５５以上０．７０以下であってもよい。このような構成を満たしているとき、本開示の釣り糸用ガイド部材は、さらに高い圧環強度を有する。ここで、円形度とは円らしさを示す指標であり、円形度の値が１であるときが真円である。
【００１９】
また、本開示の釣り糸用ガイド部材においては、アルミナ結晶の平均結晶粒径が１．８μｍ以上３．０μｍ以下であってもよい。このような構成を満たしているとき、本開示の釣り糸用ガイド部材は、さらに高い圧環強度を有する。
【００２０】
そして、本開示の釣り糸用ガイド部材においては、安価にするという観点からはジルコニアの含有量が、ＺｒＯ２換算で１．５質量％未満であるのがよい。さらには、ジルコニアを実質的に含まないことがよい。ここで、ジルコニアを実質的に含まないとは、ＺｒＯ２換算での含有量が０．１％未満である場合のことを指す。このような構成となるならば、本開示の釣り糸用ガイド部材は、さらに安価なものとなる。
【００２１】
次に、本開示の釣り糸用ガイド部材におけるアスペクト比、平均結晶粒径、円形度の測定方法について説明する。
【００２２】
まず、釣り糸用ガイド部材を切断し、観察面を鏡面研磨した後に焼成温度よりも５０〜１００℃低い温度でサーマルエッチングを行なう。その後、走査型電子顕微鏡（ＳＥＭ）を用いて５００〜１５００倍の倍率で観察し、面積が５１６０μｍ２（例えば、横方向の長さが６０μｍ、縦方向の長さが８６μｍ）となる範囲を撮影する。ここで、観察面において確認される結晶に、ＳＥＭに付設のエネルギー分散型分析装置（ＥＤＳ）を用いてＸ線を照射する。そして、結晶において、アルミニウムおよび酸素の存在が検出され、半定量分析により得られたアルミニウムの含有量をアルミナに換算した含有量が９０質量％以上であれば、その結晶はアルミナ結晶である。次に、撮影した画像について、トレーシングペーパーにアルミナ結晶を書き写す。そして、そのトレーシングペーパーを画像データとして読み取り、画像解析ソフト「Ａ像くん」（登録商標、旭化成エンジニアリング（株）製）の粒子解析という手法を適用して画像解析する。なお、解析条件としては、例えば粒子の明度を「暗」、２値化の方法を「手動」、小図形除去を０．８、閾値を２２５とすればよい。そして、解析によって得られた「最大／最小」をアスペクト比とし、「円相当径」、「円形度」の平均値を、それぞれ平均結晶粒径、円形度とすればよい。
【００２３】
また、得られたアスペクト比の値から、アスペクト比が２以上のアルミナ結晶の数を算出し、アルミナ結晶の全数を分母とした百分率を求めることにより、アルミナ結晶のうちのアスペクト比が２以上のアルミナ結晶の含有率を求めることができる。
【００２４】
同様に、得られたアスペクト比の値から、アスペクト比が５以上のアルミナ結晶の数を算出し、アルミナ結晶の全数を分母とした百分率を求めることにより、アルミナ結晶のうちのアスペクト比が５以上のアルミナ結晶の含有率を求めることができる。また、アルミナ結晶の最大アスペクト比が５未満であるか否かは、得られたアスペクト比の値から判断すればよい。
【００２５】
そして、本開示の釣り糸用ガイド部材は、拡散反射光処理によるＣＩＥ１９７６Ｌ＊ａ＊ｂ＊色空間における明度指数Ｌ＊が１５以上２５以下であり、クロマティクネス指数ａ＊が２以上７以下であり、クロマティクネス指数ｂ＊が−２５以上−８以下であってもよい。このような構成であるならば、本開示の釣り糸用ガイド部材は、鮮やかさを抑えた重厚感溢れる濃い青色系の色調を呈し、需要者に高級感や美的満足感を与えることができる。
【００２６】
ここで、明度指数Ｌ＊とは色調の明暗を示す指数であり、明度指数Ｌ＊の値が大きいと色調は明るく、明度指数Ｌ＊の値が小さいと色調は暗いものである。
【００２７】
また、クロマティクネス指数ａ＊は色調の赤から緑の度合いを示す指数であり、クロマティクネス指数ａ＊の値がプラス方向に大きいと赤色の色調になり、その絶対値が小さいと色調は鮮やかさを抑えた渋い色調になり、クロマティクネス指数ａ＊の値がマイナス方向に大きいと緑色の色調になる。
【００２８】
また、クロマティクネス指数ｂ＊は色調の黄から青の度合いを示す指数であり、クロマティクネス指数ｂ＊の値がプラス方向に大きいと黄色の色調になり、その絶対値が小さいと鮮やかさが抑えられた渋い色調になり、クロマティクネス指数ｂ＊の値がマイナス方向に大きいと青色の色調になる。
【００２９】
なお、拡散反射光処理によるＣＩＥ１９７６Ｌ＊ａ＊ｂ＊色空間における明度指数Ｌ＊の値、クロマティクネス指数ａ＊およびｂ＊の値は、色彩色差計（旧ミノルタ社（製）ＣＲ−２２１またはその後継機種）を用い、ＪＩＳ  Ｚ  ８７２２−２０００に準拠して測定すればよい。そして、測定条件としては、光源をＣＩＥ標準光源Ｄ６５、照明受光方式を条件ａ（（４５−ｎ）〔４５−０〕）、測定径を３ｍｍに設定して測定すればよい。
【００３０】
次に、本開示の釣り糸用ガイド部材の製造方法の一例について説明する。
【００３１】
まず、アルミナ（Ａｌ２Ｏ３）粉末を用意する。そして、アスペクト比が２以上のアルミナ結晶を生成するために、粒成長促進剤として酸化チタン（ＴｉＯ２）粉末を用意する。また、焼結助剤粉末として、例えば、酸化珪素（ＳｉＯ２）粉末と、水酸化マグネシウム（Ｍｇ（ＯＨ）２）粉末とを用意する。そして、アルミナ質セラミックスにおけるＡｌ２Ｏ３換算での含有量が９２質量％以上となるようにアルミナ粉末を秤量する。
【００３２】
そして、酸化チタン粉末は、アルミナ質セラミックスにおけるＴｉＯ２換算での含有量が０．５質量％以上となるように酸化チタン粉末を秤量する。なお、アルミナ質セラミックスにおけるＴｉＯ２換算での含有量が３．０質量％を超えると、酸化チタンによる粒成長促進効果の変化は小さくなるため、アスペクト比が２以上のアルミナ結晶の含有率の変化は小さくなる。よって、作製コストの観点から、アルミナ質セラミックスにおけるＴｉＯ２換算での含有量の上限は３．０質量％以下であるのがよい。
【００３３】
また、焼結助剤粉末については、例えば、アルミナ質セラミックスにおけるＳｉＯ２換算での含有量が０．１質量％以上１．０質量％以下となるように酸化珪素粉末を秤量する。さらに、アルミナ質セラミックスにおけるＭｇＯ換算での含有量が０．１質量％以上０．５質量％以下となるように水酸化マグネシウム粉末を秤量する。
【００３４】
また、拡散反射光処理によるＣＩＥ１９７６Ｌ＊ａ＊ｂ＊色空間における明度指数Ｌ＊が１５以上２５以下であり、クロマティクネス指数ａ＊が２以上７以下であり、クロマティクネス指数ｂ＊が−２５以上−８以下とするには、顔料として、例えば、酸化クロム（Ｃｒ２Ｏ３）粉末、酸化マンガン（ＭｎＯ２）粉末、酸化コバルト（Ｃｏ３Ｏ４）粉末、酸化鉄（Ｆｅ３Ｏ４）粉末等を用意する。そして、アルミナ質セラミックスにおける顔料の合計での含有量が２質量％以上５質量％以下となるように秤量して添加すればよい。なお、顔料における比率は、顔料１００質量部のうち、例えば、酸化クロム粉末が２質量部以上２５質量部以下、酸化マンガン粉末が５質量部以上２５質量部以下、酸化コバルト粉末が４５質量部以上８５質量部以下、酸化鉄粉末が０．５質量部以上５質量部以下である。
【００３５】
次に、秤量した各粉末と溶媒である水とを振動ミルやボールミル等に入れて混合粉砕し、さらにバインダーを添加して混合する。次に、噴霧乾燥装置を用いて、噴霧・乾燥させることにより、造粒された顆粒を得る。そして、この顆粒を用いて乾式加圧成形法により環状に成形する。また、射出成形法により成形体を得てもよい。
【００３６】
そして、得られた成形体を必要に応じて脱脂した後、大気雰囲気中にて１３５０℃以上１５００℃以下の最高温度で１〜４時間保持し、焼成する。なお、１０００℃から最高温度までの昇温速度は８０〜１５０℃／時間とすればよい。
【００３７】
ここで、最高温度での保持時間を３時間以下にすれば、アスペクト比が５以上のアルミナ結晶の含有率を１０％以下とすることができる。さらに、最高温度での保持時間を２時間以下にすれば、アルミナ結晶の最大アスペクト比を５未満にすることができる。
【００３８】
その後、得られた焼結体をバレル研磨することにより、本開示の釣り糸用ガイド部材を得ることができる。なお、このバレル研磨は、例えばメディアとグリーンカーボランダム（ＧＣ）とを用いた湿式の遠心バレル研磨機で２４時間程度行なえばよい。
【００３９】
なお、アルミナ結晶のアスペクト比の標準偏差を０．６以下とするには、アルミナ粉末の粒径の標準偏差を調整すればよい。
【００４０】
以下、本開示の実施例を具体的に説明するが、本開示はこれらの実施例に限定されるものではない。
【実施例１】
【００４１】
アスペクト比が２以上のアルミナ結晶の含有率および円形度が異なる釣り糸用ガイド部材を作製し、圧環強度の比較を行なった。【００４２】
まず、酸化アルミニウム粉末、酸化チタン粉末、酸化ジルコニウム粉末、顔料成分粉末および焼結助剤粉末を用意した。なお、酸化ジルコニウム粉末としては、安定化剤成分がイットリアであり、イットリアの含有量が、単独ジルコニアとイットリアとの合計１００モル％のうち２．５モル％のものを用いた。また、顔料成分粉末は、酸化クロム粉末、酸化マンガン粉末、酸化コバルト粉末および酸化鉄粉末を、質量比で２３：２１：５３：３となるように秤量し混合したものを用意した。また、焼結助剤粉末は、酸化珪素粉末および水酸化マグネシウム粉末を、質量比で２：１となるように秤量し混合したものを用意した。【００４３】
そして、焼結後にアルミナ質セラミックスの含有量が表１に示した値になるように各粉末を秤量した。【００４４】
次に、秤量した各粉末と溶媒である水とを振動ミルやボールミル等に入れて混合粉砕し、さらにバインダーを添加して混合した。次に、噴霧乾燥装置を用いて、噴霧・乾燥させることにより、造粒された顆粒を得た。そして、この顆粒を用いて乾式加圧成形法により環状に成形した。【００４５】
そして、得られた成形体を脱脂した後、大気雰囲気中にて１４２０℃の最高温度で１．５時間保持し、焼成した。その後、得られた焼結体をバレル研磨することにより、厚みが１．７ｍｍ、幅が２．３ｍｍ、外径が１４．４ｍｍの外形状の試料Ｎｏ．１〜１１を得た。【００４６】
そして、各試料におけるアスペクト比および円形度を以下のとおりに測定した。【００４７】
まず、各試料を切断し、観察面を鏡面研磨した後に１３７０℃でサーマルエッチングを行なった。その後、ＳＥＭを用いて１０００倍の倍率で観察し、面積が５１６０μｍ２（横方向の長さが６０μｍ、縦方向の長さが８６μｍ）となる範囲を撮影した。次に、この撮影した画像について、トレーシングペーパーにアルミナ結晶を書き写した。そして、そのトレーシングペーパーを画像データとして読み取り、画像解析ソフト「Ａ像くん」の粒子解析という手法を適用して画像解析した。【００４８】
なお、解析条件としては、粒子の明度を「暗」、２値化の方法を「手動」、小図形除去を０．８、閾値を２２５とした。そして、解析によって得られた「最大／最小」をアスペクト比とし、「円形度」の平均値を円形度とした。【００４９】
そして、得られたアスペクト比の値から、アスペクト比が２以上のアルミナ結晶の数を算出し、アルミナ結晶の全数を分母とした百分率を求めることにより、アルミナ結晶のうちのアスペクト比が２以上のアルミナ結晶の含有率を求めた。【００５０】
また、各試料につき圧環強度を求めた。圧環強度（σｒ  単位：ＭＰａ）は、得られた試料に荷重を掛け、破壊したときの荷重の値を測定した後、外径の値をｄ（単位：ｍｍ）、厚みの値をｔ（単位：ｍｍ）、幅の値をｗ（ｍｍ）とし、σｒ＝[（ｐ（ｄ−ｔ）／（ｗ×ｔ２））]×９．８の式により求めた。結果を表１に示す。【００５１】
【表１】
2017090717.tif 000002
【００５２】
表１に示すように、Ａｌの含有量がＡｌ２Ｏ３換算で９２質量％未満である試料Ｎｏ．２および試料Ｎｏ．３は圧環強度が３２０ＭＰａ以下であり、機械的強度が低かった。また、Ａｌの含有量がＡｌ２Ｏ３換算で９２質量％であるがＴｉの含有量がＴｉＯ２換算で０．３質量％である試料Ｎｏ．４は、アスペクト比が２以上のアルミナ結晶の含有率が１５％未満であり、圧環強度が３７０ＭＰａであり機械的強度が低かった。【００５３】
これらに対し、試料Ｎｏ．５〜１１は、Ｔｉの含有量がＴｉＯ２換算で０．５質量％以上、Ａｌの含有量がＡｌ２Ｏ３換算で９２質量％以上であり、アルミナ結晶のうち、アスペクト比が２以上のアルミナ結晶の含有率が１５％以上であることから、圧環強度が４１０ＭＰａ以上と高く、ジルコニアを含んだ試料Ｎｏ．１と同等以上の機械的強度を有することがわかった。【００５４】
さらに、アルミナ結晶の円形度が０．５５以上０．７０以下である試料Ｎｏ．７〜９は、圧環強度が４４０ＭＰａ以上であり、さらに機械的強度が向上することがわかった。
【実施例２】
【００５５】
次に、アスペクト比が５以上のアルミナ結晶の含有率およびアルミナ結晶の最大アスペクト比が異なる釣り糸用ガイド部材を作製し、圧環強度および熱伝導率の比較を行なった。【００５６】
試料の作製にあたっては、最高温度での保持時間を表２に示す値で行なったこと以外は、実施例１の試料Ｎｏ．８と同じ製造方法を用いた。なお、試料Ｎｏ．１２は、実施例１の試料Ｎｏ．８と同じである。【００５７】
次に、各試料におけるアスペクト比を実施例１と同じ方法で求めた。そして、アルミナ結晶のうちのアスペクト比が５以上のアルミナ結晶の含有率を、得られたアスペクト比の値から、アスペクト比が５以上のアルミナ結晶の数を算出し、アルミナ結晶の全数を分母とした百分率を求めることにより算出した。なお、各試料のアスペクト比が２以上のアルミナ結晶の含有率は全て１５％以上であった。【００５８】
次に、各試料の圧環強度を、実施例１と同じ方法で求めた。また、各試料の熱伝導率については、各試料と同じ原料を用いて同じ製法で試験用サンプルを作製し、ＪＩＳ  Ｒ  １６１１−２０１０に準拠したレーザーフラッシュ法によって求めた。結果を表２に示す。【００５９】
【表２】
2017090717.tif 000003
【００６０】
表２に示すように、アルミナ結晶のうち、アスペクト比が５以上のアルミナ結晶の含有率が１０％以下である試料Ｎｏ．１２〜１５は、圧環強度が４３０ＭＰａ以上であり、熱伝導率が１４Ｗ／ｍ・Ｋ以上であることから、機械的強度および熱伝導率に優れていることがわかった。【００６１】
さらに、アルミナ結晶の最大アスペクト比は５未満である試料Ｎｏ．１２、１３は、圧環強度が４５０ＭＰａ以上であり、熱伝導率が１６Ｗ／ｍ・Ｋ以上であることから、機械的強度および熱伝導率がさらに優れていることがわかった。
【実施例３】
【００６２】
次に、アルミナ結晶のアスペクト比の標準偏差が異なる釣り糸用ガイド部材を作製し、圧環強度および熱伝導率の比較を行なった。【００６３】
試料の作製にあたっては、アルミナ結晶のアスペクト比の標準偏差が表３に示す値となるように、原料のアルミナ粉末の粒径の標準偏差を調整したこと以外は、実施例１の試料Ｎｏ．８と同じ製造方法を用いた。なお、試料Ｎｏ．１７は、実施例１の試料Ｎｏ．８と同じである。【００６４】
なお、各試料におけるアスペクト比を実施例１と同じ方法で求め、アスペクト比の標準偏差を算出した。また、各試料のアスペクト比が２以上のアルミナ結晶の含有率は全て１５％以上であった。【００６５】
次に、各試料の圧環強度を、実施例１と同じ方法で求めた。また、各試料の熱伝導率を、実施例１と同じ方法で求めた。結果を表３に示す。【００６６】
【表３】
2017090717.tif 000004
【００６７】
表３に示すように、アルミナ結晶のアスペクト比の標準偏差が０．６以下である試料Ｎｏ．１７、１８は、圧環強度が４６０ＭＰａであり、熱伝導率が１７Ｗ／ｍ・Ｋであることから、機械的強度および熱伝導率に優れていることがわかった。
【実施例４】
【００６８】
次に、アルミナ結晶の平均結晶粒径が異なる釣り糸用ガイド部材を作製し、圧環強度の比較を行なった。【００６９】
試料の作製にあたっては、最高温度を表４に示した値で行なったこと以外は、実施例１の試料Ｎｏ．８と同じ製造方法を用いた。なお、試料Ｎｏ．２２は、実施例１の試料Ｎｏ．８と同じである。【００７０】
そして、各試料のアルミナ結晶の平均結晶粒径については、実施例１と同様に、画像解析ソフト「Ａ像くん」（登録商標、旭化成エンジニアリング（株）製）の粒子解析という手法を適用して画像解析した。【００７１】
なお、解析条件としては、粒子の明度を「暗」、２値化の方法を「手動」、小図形除去を０．８、閾値を２２５とし、解析によって得られた「円相当径」の平均値を平均結晶粒径とした。【００７２】
次に、各試料の圧環強度を、実施例１と同じ方法で求めた。結果を表４に示す。【００７３】
【表４】
2017090717.tif 000005
【００７４】
表４に示すように、アルミナ結晶の平均結晶粒径が１．８μｍ以上３．０μｍ以下である試料Ｎｏ．２１〜２３は、圧環強度が４５０ＭＰａ以上であり、さらに機械的強度に優れていることがわかった。
【手続補正書】
【提出日】平成29年7月7日(2017.7.7)
【手続補正１】
【補正対象書類名】特許請求の範囲
【補正対象項目名】全文
【補正方法】変更
【補正の内容】
【特許請求の範囲】
【請求項１】
Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上であるとともに、アスペクト比が５以上のアルミナ結晶の含有率が１０％以下である釣り糸用ガイド部材。
【請求項２】
Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上であり、前記アルミナ結晶の最大アスペクト比は５未満である釣り糸用ガイド部材。
【請求項３】
Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上であり、前記アルミナ結晶の円形度が０．５５以上０．７０以下である釣り糸用ガイド部材。
【請求項４】
前記アルミナ結晶のうち、アスペクト比が５以上のアルミナ結晶の含有率が１０％以下である請求項２または請求項３に記載の釣り糸用ガイド部材。
【請求項５】
前記アルミナ結晶の最大アスペクト比は５未満である請求項１、請求項３および請求項４のいずれかに記載の釣り糸用ガイド部材。
【請求項６】
前記アルミナ結晶のアスペクト比の標準偏差が０．６以下である請求項１乃至請求項５のいずれかに記載の釣り糸用ガイド部材。
【請求項７】
前記アルミナ結晶の円形度が０．５５以上０．７０以下である請求項１、請求項２および請求項４乃至請求項６のいずれかに記載の釣り糸用ガイド部材。
【請求項８】
前記アルミナ結晶の平均結晶粒径が１．８μｍ以上３．０μｍ以下である請求項１乃至請求項７のいずれかに記載の釣り糸用ガイド部材。
【請求項９】
拡散反射光処理によるＣＩＥ１９７６Ｌ＊ａ＊ｂ＊色空間における明度指数Ｌ＊が１５以上２５以下であり、クロマティクネス指数ａ＊が２以上７以下であり、クロマティクネ
ス指数ｂ＊が−２５以上−８以下である請求項１乃至請求項８のいずれかに記載の釣り糸用ガイド部材。
【手続補正２】
【補正対象書類名】明細書
【補正対象項目名】０００６
【補正方法】変更
【補正の内容】
【０００６】
本開示の釣り糸用ガイド部材は、Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなる。そして、このアルミナ結晶のうち、アスペクト比が２以上のアルミナ結晶の含有率が１５％以上であるとともに、アスペクト比が５以上のアルミナ結晶の含有率が１０％以下である。
また、Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上であり、前記アルミナ結晶の最大アスペクト比は５未満である。
また、Ｔｉの含有量がＴｉＯ２換算で０．５質量％以上、Ａｌの含有量がＡｌ２Ｏ３換算で９２質量％以上であり、アルミナ結晶が主相であるアルミナ質セラミックスからなり、前記アルミナ結晶のうち、アスペクト比が２以上のアルミナ結晶の含有率が１５％以上であり、前記アルミナ結晶の円形度が０．５５以上０．７０以下である。
【国際調査報告】
2017090717.tif 000006
2017090717.tif 000007
2017090717.tif 000008
2017090717.tif 000009